(57)【要約】【課題】透明角度域においては５％以下の十分に低い曇価を有し、不透明角度域においては、一層高い曇価を有する光制御膜を提供する。【解決手段】重合性炭素−炭素二重結合を有する化合物を複数種含む膜状組成物に特定方向から紫外線を照射して、該組成物を硬化させて得られ、特定角度範囲の入射光のみを選択的に散乱する光制御膜において、該組成物に含まれる少なくとも１種の化合物が、複数の芳香環と１つの重合性炭素−炭素二重結合とを分子内に有する化合物であることを特徴とする光制御膜。【選択図】なし【特許請求の範囲】
【請求項１】
重合性炭素−炭素二重結合を有する化合物を複数種含む膜状組成物に特定方向から紫外線を照射して、該組成物を硬化させて得られ、特定角度範囲の入射光のみを選択的に散乱する光制御膜において、該組成物に含まれる少なくとも１種の化合物が、複数の芳香環と１つの重合性炭素−炭素二重結合とを分子内に有する化合物であることを特徴とする光制御膜。
【請求項２】
複数の芳香環と１つの重合性炭素−炭素二重結合とを分子内に有する化合物の少なくとも１種の化合物が、芳香族性水酸基を含有しない化合物であり、膜状組成物１００重量部に対する該化合物の含有量が、１０〜９０重量部であることを特徴とする請求項１に記載の光制御膜。
【請求項３】
芳香族性水酸基を含有しない化合物が、４−フェニルフェニルアクリレート、４−（２，４，６−トリブロモフェニル）−２，６−ジブロモフェニルアクリレート、２−フェニルフェニルアクリレート、４−フェニルフェノキシエチルアクリレート、ｐ−クミルフェニルアクリレート、ｐ−クミルフェノキシエチルアクリレート、２−［ｐ−クミルフェノキシ−２−メチル］エチルアクリレート、４−［１−（４−アセトキシフェニル）−１−メチルエチル］フェニルアクリレート、４−［１−（４−メトキシフェニル）−１−メチルエチル］フェニルアクリレート、４−［１−（４−イソプロポキシフェニル）−１−メチルエチル］フェニルアクリレート、４−［１−（４−ベンゾキシフェニル）−１−メチルエチル］フェニルアクリレート、４−［１−（４−ベンジロキシフェニル）−１−メチルエチル］フェニルアクリレート、４−［１−（４−アセトキシフェニル）−１−メチルエチル］フェノキシエチルアクリレート、４−［１−（４−メトキシフェニル）−１−メチルエチル］フェノキシエチルアクリレート、４−［１−（４−イソプロポキシフェニル）−１−メチルエチル］フェノキシエチルアクリレート、４−［１−（４−ベンゾキシフェニル）−１−メチルエチル］フェノキシエチルアクリレート、４−［１−（４−ベンジロキシフェニル）−１−メチルエチル］フェノキシエチルアクリレート、４−ベンジルフェニルアクリレート、１−ナフチルアクリレート、２−ナフチルアクリレート、１−ナフトキシエチルアクリレート、４−（２−フリル）フェニルアクリレート、４−（３−チオフェニル）フェニルアクリレート、ジフェニルメチルアクリレート、２，６−ジフェニルフェニルアクリレート及び、これらのアクリレートに対応するメタクリレートモノマーからなる群から選ばれる少なくとも１種の化合物であることを特徴とする請求項１又は２に記載の光制御膜。
【請求項４】
複数の芳香環と１つの重合性炭素−炭素二重結合とを分子内に有する化合物の少なくとも１種の化合物が、芳香族性水酸基を含有する化合物であり、膜状組成物１００重量部に対する該化合物の含有量が、０．１〜３０重量部であることを特徴とする請求項１に記載の光制御膜。
【請求項５】
芳香族性水酸基を含有する化合物が、２−ｔ−ブチル−６−（３’−ｔ−ブチル−５’−メチル−２’−ヒドロキシベンジル）−４−メチルフェニルアクリレート、２−［１−（２−ヒドロキシ−３，５−ジ−ｔ−ペンチルフェニル）エチル］−４，６−ジ−ｔ−ペンチルフェニルアクリレート、２−〔１−（２−ヒドロキシ−３，５−ジ−ｔ−ペンチルフェニル）エチル〕−４，６−ジ−ｔ−ペンチルフェニル メタクリレート、２−（２−ヒドロキシ−３，５−ジ−ｔ−ペンチルベンジル）−４，６−ジ−ｔ−ペンチルフェニル アクリレート、２，４−ジ−ｔ−ブチル−６−〔１−（３，５−ジ−ｔ−ブチル−２−ヒドロキシフェニル）エチル〕フェニル アクリレート、２，４−ジ−ｔ−ブチル−６−（３，５−ジ−ｔ−ブチル−２−ヒドロキシベンジル）フェニル アクリレート、２，４−ジ−ｔ−ブチル−６−〔１−（３，５−ジ−ｔ−ブチル−２−ヒドロキシフェニル）エチル〕フェニル メタクリレート、２−ｔ−ブチル−６−〔１−（３−ｔ−ブチル−２−ヒドロキシ−５−メチルフェニル）エチル〕−４−メチルフェニル アクリレート、２−ｔ−ブチル−６−（３−ｔ−ブチル−２−ヒドロキシ−５−メチルベンジル）−４−メチルフェニル メタクリレート、２−ｔ−ブチル−６−〔１−（３−ｔ−ブチル−２−ヒドロキシ−５−メチルフェニル）プロピル〕−４−メチルフェニル アクリレート、２−ｔ−ブチル−６−（３−ｔ−ブチル−５−エチル−２−ヒドロキシベンジル）−４−エチルフェニル アクリレート、２−ｔ−ブチル−６−〔１−（３−ｔ−ブチル−２−ヒドロキシ−５−プロピルフェニル）エチル〕−４−プロピルフェニル アクリレート、２−ｔ−ブチル−６−〔１−（３−ｔ−ブチル−２−ヒドロキシ−５−イソプロピルフェニル）エチル〕−４−イソプロピルフェニル アクリレートからなる群から選ばれる少なくとも１種の化合物であることを特徴とする請求項４に記載の光制御膜。
【請求項６】
膜状組成物を構成する重合性炭素−炭素二重結合を有する化合物の単独重合物同士の屈折率の差が、0.01以上である化合物の組み合わせを含む膜状組成物であることを特徴とする請求項１〜５のいずれかに記載の光制御膜。
【請求項７】
膜状組成物が、重合性炭素−炭素二重結合を有する化合物として、屈折率１．５１未満のオリゴマーを含む組成物であることを特徴とする請求項１〜６のいずれかに記載の光制御膜。
【発明の詳細な説明】
【技術分野】
【０００１】
本発明は特定の角度範囲の入射光のみを選択的に散乱する光制御膜に関する。
【背景技術】
【０００２】
特定の角度域の入射光のみを選択的に散乱して高い曇価（不透明）を与え、それ以外の角度域については入射光を透過させて低い曇価（透明）を与える光制御膜は、例えば、プライバシーを保護するため、窓ガラスやキャッシュディスペンサータッチパネルなどに貼着して視野角制御フィルムとして用いられたり、フラットパネルディスプレーの視野角拡大フィルムなどの光学フィルムとして用いられている。
このような光制御膜としては、例えば、２−ヒドロキシ−３−フェノキシプロピルアクリレート及びポリエーテルウレタンアクリレートを含む膜状組成物に紫外線を照射して得られる光制御膜は不透明角度域における曇価７９％、透明角度域における曇価が５％以下を有することが報告されている（特許文献１）。
【０００３】
【特許文献１】特開平６−１１６０６号公報（実施例５）
【発明の開示】
【発明が解決しようとする課題】
【０００４】
最近、プライバシー保護を目的とする場合、透明を与える角度域については高い視認性、つまり十分に低い曇価を与え、不透明を与える角度域については視認できない、つまり十分に高い曇価を与える光制御膜、すなわち、コントラストがはっきりした光制御膜が求められている。
本発明の目的は、透明角度域においては５％以下の十分に低い曇価を有し、不透明角度域においては、一層高い曇価を有する光制御膜を提供することである。
【課題を解決するための手段】
【０００５】
本発明者らは、光制御膜に用いられるモノマーについて検討したところ、特定のモノマーから得られる光制御膜が、かかる課題を解決し得ることを見出し、本発明を完成した。
すなわち、本発明は、重合性炭素−炭素二重結合を有する化合物を複数種含む膜状組成物に特定方向から紫外線を照射して、該組成物を硬化させて得られ、特定角度範囲の入射光のみを選択的に散乱する光制御膜において、該組成物に含まれる少なくとも１種の化合物が、複数の芳香環と１つの重合性炭素−炭素二重結合とを分子内に有する化合物であることを特徴とする光制御膜である。
【発明の効果】
【０００６】
本発明の光制御膜は、透明角度域においては十分に低い曇価（透明）を有し、不透明角度域において、一層高い曇価を有し、透明角度域と不透明角度域とのコントラストがはっきりした、新しい光制御膜である。
【発明を実施するための最良の形態】
【０００７】
以下、本発明について詳細に説明する。
本発明は、分子内に複数の芳香環と１つの重合性炭素−炭素二重結合とを有する化合物（以下、化合物Ａという場合がある）を膜状組成物に含むことを特徴とする光制御膜である。
化合物Ａに含まれる芳香環とは、芳香族性を有する炭化水素環であり、芳香族性を有する限り炭素原子は窒素原子、酸素原子、硫黄原子などに置換されていてもよい。芳香環には、例えば、メチル基、エチル基、ｎ−プロピル基、ｉ−プロピル基、ｎ−ブチル基、ｔ−ブチル基などのアルキル基、メトキシ基、エトキシ基などのアルコキシ基、例えば、フルオロ基、クロロ基、ブロモ基などのハロゲン基等が結合していてもよい。
芳香環は、ナフタレン環、アントラセン環などの縮合環であってもよい。本発明では、芳香族性を有する縮合環は、複数の芳香環を意味する。
芳香環としては、例えば、ベンゼン環、メチルベンゼン環、ジメチルベンゼン環、クロロベンゼン環、ペンタフルオロベンゼン環、ビフェニル環、ナフタレン環、アントラセン環、フェナントレン、ピリジン環、ピロール環などが挙げられる。中でも、分子内の複数の芳香環としては複数のベンゼン環が好ましい。
化合物Ａの分子内に含まれる芳香環の数としては通常、２〜６程度、好ましくは２〜４程度である。
【０００８】
縮合環以外の複数の芳香環相互の結合は、単結合の他、連結基を介して結合などが挙げられる。連結基としては、例えば、エチリデン基、プロピリデン基、イソプロピリデン基などの炭素数２〜６程度のアルキリデン基、例えば、メチレン基、エチレン基、プロピレン基などの炭素数１〜６程度のアルキレン基、例えば、エチレンオキシド基、プロピレンオキシド基などのアルキレンオキシド基、例えば、エチレンオキシドに由来する構造、プロピレンオキシドに由来する構造、グリシジルエーテルに由来する構造、例えば、エーテル基、エステル基、グリシジルエーテル基などが挙げられる。連結基は異なる２種類の連結基を組み合わせでもよい。
複数の芳香環相互の結合は、中でも、アルキリデン基若しくはアルキレン基を介する結合、又は、単結合が好ましい。
【０００９】
化合物Ａに含まれる重合性炭素−炭素二重結合とは、該結合が互いに付加重合によって、新たな炭素−炭素結合を生じ得る結合であり、具体的には、ビニル基、アリル基、スチリル基、アクリロイル基、メタクリロイル基、アクリルアミド基、ｔｒａｎｓ−１−オキソ−２−ブテノキシ基、シンナモイル基などが挙げられる。重合性炭素−炭素二重結合としてシクロペンテン環構造などのようにシクロオレフィン構造であってもよい。中でも、アクリロイル基及びメタクリロイル基が感光性に優れることから好ましく、とりわけ、アクリロイル基が好適である。
重合性炭素−炭素二重結合と芳香環は直接結合しても、前記に例示された連結基を介して結合していてもよい。
【００１０】
化合物Ａは、水酸基を含有する化合物Ａ（以下、化合物Ａ１と称する場合がある）及び水酸基を含有しない化合物Ａ（以下、化合物Ａ２と称する場合がある）に大別される。
本発明に用いられる膜状組成物には、化合物Ａ１、化合物Ａ２を混合して使用してもよい。また、化合物Ａ１（あるいは化合物Ａ２）として異なる２種類の化合物Ａ１（あるいは化合物Ａ２）を用いてもよい。
【００１１】
化合物Ａ１中の重合性炭素−炭素二重結合のα位の炭素原子に、ｉ−プロピル基、ｔ−ブチル基、ネオペンチル基などの２級又は３級アルキル基、臭素原子などの前記嵩高い基が結合してもよい。
【００１２】
化合物Ａ１の具体例としては、２−ｔ−ブチル−６−（３’−ｔ−ブチル−５’−メチル−２’−ヒドロキシベンジル）−４−メチルフェニルアクリレート、２−［１−（２−ヒドロキシ−３，５−ジ−ｔ−ペンチルフェニル）エチル］−４，６−ジ−ｔ−ペンチルフェニルアクリレート、２−〔１−（２−ヒドロキシ−３，５−ジ−ｔ−ペンチルフェニル）エチル〕−４，６−ジ−ｔ−ペンチルフェニル メタクリレート、２−（２−ヒドロキシ−３，５−ジ−ｔ−ペンチルベンジル）−４，６−ジ−ｔ−ペンチルフェニル アクリレート、２，４−ジ−ｔ−ブチル−６−〔１−（３，５−ジ−ｔ−ブチル−２−ヒドロキシフェニル）エチル〕フェニル アクリレート、２，４−ジ−ｔ−ブチル−６−（３，５−ジ−ｔ−ブチル−２−ヒドロキシベンジル）フェニル アクリレート、２，４−ジ−ｔ−ブチル−６−〔１−（３，５−ジ−ｔ−ブチル−２−ヒドロキシフェニル）エチル〕フェニル メタクリレート、２−ｔ−ブチル−６−〔１−（３−ｔ−ブチル−２−ヒドロキシ−５−メチルフェニル）エチル〕−４−メチルフェニル アクリレート、２−ｔ−ブチル−６−（３−ｔ−ブチル−２−ヒドロキシ−５−メチルベンジル）−４−メチルフェニル メタクリレート、２−ｔ−ブチル−６−〔１−（３−ｔ−ブチル−２−ヒドロキシ−５−メチルフェニル）プロピル〕−４−メチルフェニル アクリレート、２−ｔ−ブチル−６−（３−ｔ−ブチル−５−エチル−２−ヒドロキシベンジル）−４−エチルフェニル アクリレート、２−ｔ−ブチル−６−〔１−（３−ｔ−ブチル−２−ヒドロキシ−５−プロピルフェニル）エチル〕−４−プロピルフェニル アクリレート、２−ｔ−ブチル−６−〔１−（３−ｔ−ブチル−２−ヒドロキシ−５−イソプロピルフェニル）エチル〕−４−イソプロピルフェニル アクリレートが挙げられる。
【００１３】
化合物Ａ１は、付加重合性が低い傾向があり、膜状組成物を十分に硬化させるため、本発明に用いられる膜状組成物１００重量部に対する化合物Ａ１の含有量は、通常、０．１〜３０重量部、好ましくは１〜２０重量部である。
化合物Ａ１の含有量が少ないことから、本発明の膜状組成物には、化合物Ａ１とは異なる重合性炭素−炭素二重結合を有する化合物（後述する化合物Ａ２を含む）をさらに２種以上含有することが好ましい。
【００１４】
化合物Ａ１を含む膜状組成物に含まれる、化合物Ａ１とは異なる２種以上の化合物の分子量は、通常、１０００未満であり、それぞれの化合物の単独重合体の屈折率は、通常、１．５１以上である。また、膜状組成物１００重量部に対して、化合物Ａ１とは異なる２種以上の化合物の含有量は、通常、１０〜９０重量部程度であり、好ましくは３０〜７０重量部程度である。
【００１５】
化合物Ａ２は、付加重合性に優れることから、本発明に用いられる膜状組成物１００重量部に対する化合物Ａ２の含有量は、通常、１０〜９０重量部程度であり、好ましくは３０〜７０重量部程度である。
化合物Ａ２の単独重合体の屈折率は、通常、１．５１以上であり、化合物Ａ２の分子量は、通常、１０００未満である。
【００１６】
化合物Ａ２の具体例としては、ジフェニルメチルアクリレート、４−フェニルフェニルアクリレート、４−（２，４，６−トリブロモフェニル）−２，６−ジブロモフェニルアクリレート、２−フェニルフェニルアクリレート、４−フェニルフェノキシエチルアクリレート、ｐ−クミルフェニルアクリレート、ｐ−クミルフェノキシエチルアクリレート、２−［ｐ−クミルフェノキシ−２−メチル］エチルアクリレート、４−［１−（４−アセトキシフェニル）−１−メチルエチル］フェニルアクリレート、４−［１−（４−メトキシフェニル）−１−メチルエチル］フェニルアクリレート、４−［１−（４−イソプロポキシフェニル）−１−メチルエチル］フェニルアクリレート、４−［１−（４−ベンゾキシフェニル）−１−メチルエチル］フェニルアクリレート、４−［１−（４−ベンジロキシフェニル）−１−メチルエチル］フェニルアクリレート、４−［１−（４−アセトキシフェニル）−１−メチルエチル］フェノキシエチルアクリレート、４−［１−（４−メトキシフェニル）−１−メチルエチル］フェノキシエチルアクリレート、４−［１−（４−イソプロポキシフェニル）−１−メチルエチル］フェノキシエチルアクリレート、４−［１−（４−ベンゾキシフェニル）−１−メチルエチル］フェノキシエチルアクリレート、４−［１−（４−ベンジロキシフェニル）−１−メチルエチル］フェノキシエチルアクリレート、４−ベンジルフェニルアクリレート、１−ナフチルアクリレート、２−ナフチルアクリレート、１−ナフトキシエチルアクリレート、４−（２−フリル）フェニルアクリレート、４−（３−チオフェニル）フェニルアクリレート、これらのアクリレートに対応するメタクリレートモノマーが挙げられる。
化合物Ａ２としては、中でも、ｐ−クミルフェニルアクリレート、２−フェニルフェニルアクリレート、４−ベンジルフェニルアクリレート、ジフェニルメチルアクリレートが好ましい。
【００１７】
本発明に用いられる膜状組成物には、化合物Ａとは異なる重合性炭素−炭素二重結合を有する化合物が含まれていてもよい。具体的には、分子内に芳香環を有していないか、または分子内に１つの芳香環を有し、分子内に１つ以上の重合性炭素−炭素二重結合を有する化合物（以下、化合物Ｂという場合がある）が例示される。
化合物Ｂとしては、例えば、テトラヒドロフルフリルアクリレート、エチルカルビトールアクリレート、ジシクロペンテニルオキシエチルアクリレート、ω−ヒドロキシヘキサノイルオキシエチルアクリレート、アクリロイルオキシエチルサクシネート、アクリロイルオキシエチルフタレート、イソボルニルアクリレート、２−エチルヘキシルアクリレート、ラウリルアクリレート、２，２，３，３−テトラフルオロプロピルアクリレートならびにこれらのアクリレートに対応するメタクリレート等、分子内に芳香環を有さないで分子内に１つの重合性炭素−炭素二重結合を有する化合物、例えば、フェニルカルビトールアクリレート、ノニルフェノキシエチルアクリレート、２−ヒドロキシ−３−フェノキシプロピルアクリレート、トリブロムフェノキシエチルアクリレート、Ｎ−ビニルピロリドン、Ｎ−アクリロイルモルフォリン等、分子内に１つの芳香環を有し、分子内に１つの重合性炭素−炭素二重結合を有する化合物、
【００１８】
例えば、トリエチレングリコールジアクリレート、ポリエチレングリコールジアクリレート、ネオペンチルグリコールジアクリレート、１，６−ヘキサンジオールジアクリレート、水添ジシクロペンタジエニルジアクリレート、トリメチロールプロパントリアクリレート、ペンタエリスリトールヘキサアクリレート、トリスアクリロキシイソシアヌレート、多官能のエポキシアクリレート、多官能のウレタンアクリレートや、これらのアクリレートに対応するメタクリレート、ジエチレングリコールビスアリルカーボネート、ブタジエン等の分子内に芳香環を有さないで分子内に複数の重合性炭素−炭素二重結合を有する化合物、例えば、エチレンオキサイド変性ビスフェノールＡジアクリレート、ジビニルベンゼン、トリアリルイソシアヌレート等の分子内に芳香環を有し分子内に複数の重合性炭素−炭素二重結合を有する化合物などが挙げられる。
【００１９】
本発明に用いられる膜状組成物１００重量部に対する化合物Ｂの含有量としては、通常、１０〜９０重量部程度であり、好ましくは３０〜７０重量部程度である。
化合物Ｂを用いることにより、膜状組成物の相溶性の調整や粘度の調整を容易に実施することができる、
化合物Ｂの分子量は、通常、１０００未満である。
【００２０】
本発明に用いられる膜状組成物には、化合物Ａ及び化合物Ｂとは異なる重合性炭素−炭素二重結合を有する化合物として、その単独重合体の屈折率が１．５１未満、好ましくは１．５０以下のオリゴマーを含有していてもよい。
オリゴマーの具体例としては、ポリエステルアクリレート、ポリオールポリアクリレート、変性ポリオールポリアクリレート、イソシアヌル酸骨格のポリアクリレート、メラミンアクリレート、ヒダントイン骨格のポリアクリレート、ポリブタジエンアクリレート、エポキシアクリレート、ウレタンアクリレートなどの多官能アクリレートや、これらのアクリレートに対応するメタクリレートなどが挙げられる。ウレタンアクリレートオリゴマーとしては、ポリイソシアネートとポリオールと２−ヒドロキシアルキル（メタ）アクリレートの付加反応によって生成するものが例示される。ここで、ポリイソシアネートとしては、トルエンジイソシアネート、イソホロンジイソシアネート、トリメチルヘキサメチレンジイソシアネート、ヘキサメチレンジイソシアネートなどが挙げられる。またポリオールとしては、ポリエチレングリコール、ポリプロピレングリコール、ポリテトラメチレングリコール等のポリエーテルポリオールなどが挙げられる。
【００２１】
オリゴマーの分子量は、１０００以上である。
本発明に用いられる膜状組成物１００重量部に対するオリゴマーの含有量としては、通常、１０〜９０重量部程度であり、好ましくは３０〜７０重量部程度である。
オリゴマーを上記範囲で用いることにより、フィルムの強度、可とう性及び耐摩耗性が向上する傾向があることから好ましい。
【００２２】
膜状組成物は、重合性炭素−炭素二重結合を有する化合物として化合物Ａを必須成分とし、通常、さらに化合物Ｂ及び／又はオリゴマーなどの複数種の重合性炭素−炭素二重結合を有する化合物などの化合物を複数種含有するが、膜状組成物に含有される該化合物の単独重合体の屈折率は互いに異なっていなければならず、それらの屈折率差が大きいほど得られる光制御膜の曇価は高くなる。重合性炭素−炭素二重結合を有する化合物の中でも少なくとも２種の化合物の単独重合体は少なくとも0.01、より好ましくは少なくとも0.02の屈折率差を有することが好ましい。３種またはそれ以上の種類の化合物を使用するときはそれらの単独重合体のいずれか２つの屈折率の差が上記条件を満足しておればよい。
少なくとも0.01の屈折率差を与える２種の化合物の混合率は重量比率で10:90〜90:10の範囲にあることが好ましい。またこれらの化合物の相溶性は、ある程度低い方が好ましい。
【００２３】
膜状組成物は、例えば、基板上に塗布する方法、セル中に封入する方法などで膜状とし、得られた膜状組成物に特定方向から紫外線を照射して、本発明の光制御膜を得ることができる。
特定方向から紫外線を照射する方法としては、例えば、図１の紫外線硬化装置のように、棒状光源より光を遮光板のスリットを介して膜状組成物の膜面に対して垂直方向の光線として照射しながら徐々に硬化させる方法などが挙げられる。
【００２４】
膜状組成物には、光制御性を妨げない限り、例えばポリスチレン、ポリメタクリル酸メチル、ポリエチレンオキシド、ポリビニルピロリドン、ポリビニルアルコール、ナイロン等のポリマー類や、トルエン、ｎ−ヘキサン、シクロヘキサン、メチルアルコール、エチルアルコール、アセトン、メチルエチルケトン、テトラヒドロフラン、酢酸エチル、ジメチルホルムアミド、ジメチルアセトアミド、アセトニトリル等の有機薬品等や有機ハロゲン化合物、有機ケイ素化合物、可塑剤、安定剤等のプラスチック添加剤などを混合させてもよい。
【００２５】
膜状組成物は、かかるモノマー化合物等を例えば、ガラス板やポリエチレンテレフタレート板などの基板上に塗布する方法、例えば、セル中に封入する方法などで膜状とすることにより得ることができる。
膜状組成物は、通常、25μｍ〜1000μｍ程度の厚みを有し、５ｃｍ〜３００ｃｍ程度の幅および５ｃｍ〜数百ｍ程度の長さを有する。
【００２６】
セル中に封入して得られた膜状組成物などのように、酸素が遮断された膜状組成物には、必ずしも光重合開始剤を必要としないが、基板上に塗布する方法などの一般的な方法では硬化度を向上させるために、予め、光重合開始剤を混合させた膜状組成物を用いる。
光重合開始剤としては、例えば、ベンゾフェノン、ベンジル、ミヒラーズケトン、２−クロロチオキサントン、２，４−ジエチルチオキサントン、ベンゾインメチルエーテル、ベンゾインエチルエーテル、ジエトキシアセトフェノン、ベンジルジメチルケタール、２−ヒドロキシ−２−メチルプロピオフェノン、１−ヒドロキシシクロヘキシルフェニルケトンなどが挙げられる。
光重合開始剤の混合する場合にはその混合量は膜状組成物１００重量部に対し、通常、０．０１〜５重量部程度であり、好ましくは０．１〜３重量部程度である。
【００２７】
本発明の光制御膜は、例えば、図１の紫外線硬化装置のように、棒状光源５の光を遮光板３のスリット４を介して垂直方向の光線として照射し、ガラス板上に塗布した膜状組成物１をコンベア２上に載置して０．０１〜１０ｍ／分、好ましくは０．１〜５ｍ／分程度で移動させながら、徐々に硬化させる方法などが挙げられる。
【００２８】
光制御膜を製造する際に照射される光線は、紫外線を含む光線、好ましくは４００ｎｍ以下の波長の紫外線である。光線が４００ｎｍ以下の紫外線であると、不透明角度域の幅が増加する傾向がある。
４００ｎｍ以下の紫外線は、例えば、光線がガラス板上に塗布した膜状組成物１と遮光板３との間などに具備された干渉フィルターを透過することにより得ることができる。
【００２９】
紫外線の光源としては、水銀ランプやメタルハライドランプなどの棒状光源、点光源を多数個連続して線状にならべたもの、レーザ光などからの光を回転鏡および凹面鏡を用いて走査（被照射位置の１点について異なる多数の角度から照射）するようになった光源などの線状光源が用いられる。中でも、棒状光源が、取扱いが容易なことから好ましい。
膜状組成物は光源の長軸と短軸方向に対して異方性を示し、光源の短軸方向に膜状組成物を移動させた場合にのみ、特定角度の光を散乱する。すなわち、膜状組成物は、屈折率の異なる領域が、光源の長軸方向に平行に配向した状態で周期的に存在する微小構造の層を形成している。このことにより、本発明の光制御膜に特定の角度より入射した光は、屈折率の異なる領域で散乱するものと考えられる。
【００３０】
本発明の光制御膜が与える最大曇価（直線透過に対する最大の不透明度）としては、好ましくは７０％以上、より好ましくは８０％以上であり、入射光を透過させる角度域においては、１０％以下、より好ましくは５％以下の低い曇価（透明度）であると、コントラストが大きくなるため好適である。
【実施例】
【００３１】
以下、実施例によって本発明をさらに具体的に説明するが、本発明はこれらの例によって限定されるものではない。
【００３２】
曇価は、積分球式光線透過率測定装置（ガードナー社製のヘイズガードプラス４７２５）を用いて、光制御膜の中心と積分球との距離を４ｃｍとして光制御膜の全光線透過率及び拡散透過率を測定し、下式により求められる値である。
【００３３】
2006350290.tif 000002
【００３４】
また、光制御膜における曇価の角度依存性は、次のようにして測定した。すなわち、図２に示す如く、光制御膜の試験片６への入射光の角度θを０〜１８０°の間で変化させて、それぞれの角度毎に上記の曇価を測定する。ここで、角度θは、試験片６の面と平行な方向を０°とし、試験片６の法線方向を９０°とする値であり、試験片６の回転は、曇価の角度依存性が最大となる方向に行う。図中にあるアとイは、左の図（試験片６に垂直方向から光を入射する場合：θ＝９０°）と右の図（試験片６に斜め方向から光を入射する場合）とで、試験片６の対応する部分がわかるように付した符号である。
【００３５】
（実施例１）
平均分子量約３,０００ のポリプロピレングリコール及び、トルエンジイソシアネートヘキサメチレンジイソシアネートと２−ヒドロキシエチルアクリレートとの反応によって得たポリエーテルウレタンアクリレート４０重量部（屈折率１．４６０、オリゴマー）に対して、ｐ−クミルフェニルアクリレート（I、化合物Ａ２）３０重量部、２−ヒドロキシ−３−フェノキシプロピルアクリレート（II）３０重量部（屈折率１．５２６、化合物Ｂ）及び、２−ヒドロキシ−２−メチルプロピオフェノン（重合開始剤）を１．５重量部を混合した樹脂組成物を、ガラス板上に２２０μｍの厚さで塗布した。得られた膜状樹脂組成物の上方４０cmの位置に、８０Ｗ／cmの棒状高圧水銀ランプを、塗膜全面に光が垂直にあたるようにスリットをつけた遮光板を介して、１．０ｍ／分の速度で塗膜付きガラス板を横方向へ移動させつつ光照射し（図１参照）、光制御膜を得た。その曇価の入射光角度依存性を図２のようにして測定した。得られた角度依存の曇価曲線（図３）から最大曇価および、透明度の指標として入射角度６０°の曇価について結果を表１に示した。
【００３６】
2006350290.tif 000003
【００３７】
（実施例２）
ｐ−クミルフェニルアクリレート（I、化合物Ａ２）３０重量部の代わりにトリブロモフェニルアクリレート（VI）を３０重量部、２−ｔ−ブチル−６−（３’−ｔ−ブチル−５’−メチル−２’−ヒドロキシベンジル）−４−メチルフェニルアクリレート（ＶII、化合物Ａ１）を２重量部加えた以外は、実施例１と同様に操作して、光制御膜を得た。その曇価の入射角度依存性を図２のようにして測定した。得られた角度依存の曇価曲線（図４）から最大曇価および、透明度の指標として入射角度１２０°の曇価について結果を表１に示した。
2006350290.tif 000004
【００３８】
（実施例３）
２−ｔ−ブチル−６−（３’−ｔ−ブチル−５’−メチル−２’−ヒドロキシベンジル）−４−メチルフェニルアクリレート（ＶII、化合物Ａ１）２重量部の代わりに２−［１−（２−ヒドロキシ−３，５−ジ−ｔ−ペンチルフェニル）エチル］−４，６−ジ−ｔ−ペンチルフェニルアクリレート（ＶIII、化合物Ａ１）２重量部を加えた以外は、実施例２と同様に操作して、光制御膜を得た。結果を表１に示した。
2006350290.tif 000005
【００３９】
（実施例４）
ｐ−クミルフェニルアクリレート（I）３０重量部の代わりに２−フェニルフェニルアクリレート（IX、化合物Ａ２）を３０重量部加えた以外は、実施例１と同様に操作して、光制御膜を得た。その曇価の入射角度依存性を図２のようにして測定した。得られた角度依存の曇価曲線（図５）から最大曇価および、透明度の指標として入射角度１２０°の曇価について結果を表１に示した。
2006350290.tif 000006
【００４０】
（実施例５）
ｐ−クミルフェニルアクリレート（I）３０重量部の代わりに４−ベンジルフェニルアクリレート（X、化合物Ａ２）を３０重量部加えた以外は、実施例１と同様に操作して、光制御膜を得た。その曇価の入射角度依存性を図２のようにして測定した。得られた角度依存の曇価曲線（図５）から最大曇価および、透明度の指標として入射角度１２０°の曇価について結果を表１に示した。
2006350290.tif 000007
【００４１】
（実施例６）
ｐ−クミルフェニルアクリレート（I）３０重量部の代わりにジフェニルメチルアクリレート（XI、化合物Ａ２）を３０重量部加えた以外は、実施例１と同様に操作して、光制御膜を得た。その曇価の入射角度依存性を図２のようにして測定した。得られた角度依存の曇価曲線（図５）から最大曇価および、透明度の指標として入射角度１２０°の曇価について結果を表１に示した。
2006350290.tif 000008
【００４２】
（比較例１）
ｐ−クミルフェニルアクリレート（I、化合物Ａ１）３０重量部、２−ヒドロキシ−３−フェノキシプロピルアクリレート（II、化合物Ｂ）３０重量部の代わりに２−ヒドロキシ−３-フェノキシアクリレート（II、化合物Ｂ）を６０重量部（屈折率１．５２６）を加えた以外は、実施例１と同様に操作して、光制御膜を得た。結果を表１に示した。
【００４３】
（比較例２）
ｐ−クミルフェニルアクリレート（I、化合物Ａ１）３０重量部の代わりに２，４，６−トリブロモフェノキシエチルアクリレート（III、化合物Ｂ）を３０重量部（屈折率１．５６７）加えた以外は、実施例１と同様に操作して、光制御膜を得た。結果を表１に示した。
2006350290.tif 000009
【００４４】
（比較例３）
ｐ−クミルフェニルアクリレート（I、化合物Ａ１）３０重量部の代わりにビスフェノールＡエポキシ変性ジアクリレート（IV（ｎ＝１を主成分とする混合物）、化合物Ａ’：複数の芳香環と複数の炭素−炭素二重結合とを分子内に有する化合物）を３０重量部（屈折率１．５４５）加えた以外は、実施例１と同様に操作して、光制御膜を得た。結果を表１に示した。
2006350290.tif 000010
【００４５】
（比較例４）
ｐ−クミルフェニルアクリレート（I、化合物Ａ１）３０重量部の代わりにビスフェノールジアクリレート（V、化合物Ａ’）を３０重量部加えた以外は、実施例１と同様に操作して、光制御膜を得た。結果を表１に示した。
2006350290.tif 000011
【００４６】
【表１】
2006350290.tif 000012
【００４７】
実施例１の光制御膜は８０％以上の高い曇価と透明度５％以下を示した。一方、化合物Ａに代えて、１つの芳香環と１つの炭素−炭素二重結合とを分子内に有する化合物Ｂを用いると（比較例１及び２）不透明度が低下した。また、複数の芳香環と複数の炭素−炭素二重結合とを分子内に有する化合物Ａ’を用いると、不透明度が低下したか（比較例３）、透明度が高いため、コントラストの優れた光制御膜は得られなかった（比較例４）。
【産業上の利用可能性】
【００４８】
本発明の光制御膜をガラス板や他のプラスチックシート等の透明基材に被覆あるいは貼合しても使用することができる。そして、得られた透明基材と光制御膜との積層体は、例えば、建材用窓、車輌用窓、鏡、温室用外壁材、フラットパネルディスプレイ、リアプロジェクションディスプレイなどの光学フィルムに使用することができる。
【図面の簡単な説明】
【００４９】
【図１】ｉ：紫外線硬化装置の側面図              ｉｉ：紫外線硬化装置の斜視図
【図２】曇価の角度依存性の測定方法の概略図
【図３】実施例１、比較例１および２の曇価曲線
【図４】実施例２および３の曇価曲線
【図５】実施例４〜６の曇価曲線
【符号の説明】
【００５０】
１……膜状樹脂組成物とガラス基材との積層体
２……コンベア
３……遮光板
４……遮光板に設けられたスリット
５……棒状の光源ランプ（高圧水銀ランプ）
６……曇価を測定する試験片（光制御膜）
【図１】
2006350290.tif 000013
【図２】
2006350290.tif 000014
【図３】
2006350290.tif 000015
【図４】
2006350290.tif 000016
【図５】
2006350290.tif 000017